(57)【要約】【課題】  雨天時でのプレーにおいてドライバーショットの飛距離が落ちるのを防ぐことができるとともに、アプローチショットにおいて優れたスピン性能を発揮することができるゴルフボールを提供する。【解決手段】  本発明のゴルフボールは、コア１０と、コアの外側に設けられ、ディンプル２２が形成されているカバー２０と、カバーの外側に設けられ、９０°以上の接触角を有する材料から形成されている外表層３０とを備え、ゴルフボールの動摩擦係数を０．５２以上とする。カバー２０は、ショアＤで５５以下の硬度を有する熱可塑性ポリウレタンで形成し、外表層３０は、撥水性添加剤を含有したウレタン塗料を主成分として形成することができる。【選択図】  図１
2019010190.tif 000002
【特許請求の範囲】
【請求項１】
コアと、前記コアの外側に設けられ、ディンプルが形成されているカバーと、前記カバーの外側に設けられ、９０°以上の接触角を有する材料から形成されている外表層とを備えるゴルフボールであって、前記ゴルフボールの動摩擦係数が０．５２以上であるゴルフボール。
【請求項２】
前記カバーが、ショアＤで５５以下の硬度を有する材料で形成されている請求項１に記載のゴルフボール。
【請求項３】
前記カバーを形成する材料が、熱可塑性ポリウレタンを含む請求項１又は２に記載のゴルフボール。
【請求項４】
前記外表層を形成する材料が、撥水性添加剤を含有したウレタン塗料を含む請求項１〜３のいずれか一項に記載のゴルフボール。
【請求項５】
前記外表層の厚さが８〜２０μｍである請求項１〜４のいずれか一項に記載のゴルフボール。
【発明の詳細な説明】
【技術分野】
【０００１】
本発明は、ゴルフボールに関し、さらに詳しくは、撥水性の高いゴルフボールに関する。
【背景技術】
【０００２】
ゴルフは雨天時にもプレーされるが、晴天時と比べて、ゴルフボールの表面が水に濡れて空気抵抗が高くなることから、ドライバーで打った際のキャリー飛距離が落ちるという問題があった。そこで、例えば、特開平６−１１４１２５号公報には、ゴルフボールの外表面を、フッ素系ポリマーやシリコーン樹脂等の９０°以上の接触角を有する撥水性の物質から構成することが記載されている。
【０００３】
また、特開２００１−２１４１３１号公報には、ゴルフボール表面の汚れを取り易くするという目的のために、ゴルフボール表面のクリアペイントとして、有機ケイ素化合物を含有するウレタン樹脂を用い、表面の接触角を９０°以上にすることが記載されている。
【０００４】
特開２０１４−５２７２２２号公報には、ゴルフボールの軟質表面コーティングにおいて表面エネルギーを低下させることが記載されているが、段落００５６〜００６１に記載されているように、表面エネルギーを低下させると、ゴルフボールの表面の摩擦係数は低下し、ゴルフボールの表面の接触角は大きくなることが記載されている。
【０００５】
特表２０１５−５０３４００号公報には、ゴルフボールの表面の一部を接触角が９０°以上の疎水性とするとともに、ゴルフボールの表面の他の一部を接触角が９０°未満の親水性とすることで、湿潤プレー条件では、水分は、疎水性部分によって弾かれ、親水性部分に引き付けられるため、疎水性部分の表面は、ゴルフクラブヘッドとゴルフボール表面との間の摩擦が減少されないように、乾燥したままであり、結果として、湿潤プレー条件によって悪影響を受けないことが記載されている。
【先行技術文献】
【特許文献】
【０００６】
【特許文献１】特開平６−１１４１２５号公報
【特許文献２】特開２００１−２１４１３１号公報
【特許文献３】特表２０１５−５０３４００号公報
【特許文献４】特開２０１４−５２７２２２号公報
【発明の概要】
【発明が解決しようとする課題】
【０００７】
このように、ゴルフボールの表面を疎水性、すなわち、接触角が９０°以上となるようにすることで、雨天時でのプレーにおいて特にドライバーショットの飛距離が落ちるのを防止することができるものの、ゴルフボール表面の接触角を大きくすると、摩擦係数は低下してしまうことから、グリーン周りでのアプローチショットにおいて十分なスピン量を得ることが難しくなるという問題がある。
【０００８】
そこで本発明は、上記の問題点に鑑み、雨天時でのプレーにおいてドライバーショットのキャリー飛距離が落ちるのを防ぐことができるとともに、アプローチショットにおいて優れたスピン性能を発揮することができるゴルフボールを提供することを目的とする。
【課題を解決するための手段】
【０００９】
上記の目的を達成するために、本発明に係るゴルフボールは、コアと、前記コアの外側に設けられ、ディンプルが形成されているカバーと、前記カバーの外側に設けられ、９０°以上の接触角を有する材料から形成されている外表層とを備え、前記ゴルフボールの動摩擦係数を０．５２以上としたものである。
【００１０】
前記カバーは、ショアＤで５５以下の硬度を有する材料で形成されていることが好ましい。また、前記カバーを形成する材料は、熱可塑性ポリウレタンを含むことが好ましい。
【００１１】
前記外表層を形成する材料は、撥水性添加剤を含有したウレタン塗料を含むことが好ましい。また、前記外表層の厚さは、８〜２０μｍであることが好ましい。
【発明の効果】
【００１２】
接触角が９０°以上の材料で外表層を形成すると、ゴルフボールの表面が撥水性となるので、ゴルフボールの表面の摩擦係数が低下し、よって、雨天時でのプレーにおいてドライバーの飛距離が落ちるのを防ぐことができるものの、グリーン周りでのアプローチショットにおいて十分なスピン量を得ることができない。本発明によれば、接触角が９０°以上の材料で外表層を形成しても、ゴルフボールの動摩擦係数を０．５２以上とすることで、アプローチショットにおいて十分なスピン量を得ることができる。
【図面の簡単な説明】
【００１３】
【図１】本発明に係るゴルフボールの一実施の形態を模式的に示す断面図である。
【図２】本発明に係るゴルフボールの動摩擦係数の測定器を示す模式図である。
【発明を実施するための形態】
【００１４】
以下、添付図面を参照して、本発明に係るゴルフボールの一実施の形態について説明する。
【００１５】
図１に示すように、本実施の形態のゴルフボール１は、ボールの中心に位置するコア１０と、このコア１０の外周を包囲するカバー２０と、カバーの外側を包囲する外表層３０とを主に備える。カバー２０の表面には、複数のディンプル２２が形成されている。外表層３０は、このディンプル２２の窪みに沿ってカバー２０の表面を実質的に均一の厚さで覆っている。なお、本実施の形態では、コアとカバーの２層構造を有するゴルフボールについて説明するが、本発明はこれに限定されず、コア１０とカバー２０との間に中間層を設けたり、コアを２層以上の複層コアとしたり、３層以上の複数層構造を有するゴルフボールであってもよい。
【００１６】
コア１０は、主に基材ゴムにより形成することができる。基材ゴムとしては、広くゴム（熱硬化性エラストマー）を用いることができ、例えば、ポリブタジエンゴム（ＢＲ）、スチレンブタジエンゴム（ＳＢＲ）、天然ゴム（ＮＲ）、ポリイソプレンゴム（ＩＲ）、ポリウレタンゴム（ＰＵ）、ブチルゴム（ＩＩＲ）、ビニルポリブタジエンゴム（ＶＢＲ）、エチレンプロピレンゴム（ＥＰＤＭ）、ニトリルゴム（ＮＢＲ）、シリコーンゴムを用いることができるが、これらに限定されない。ポリブタジエンゴム（ＢＲ）としては、例えば、１，２−ポリブタジエンやシス１，４−ポリブタジエン等を用いることができる。
【００１７】
コア１０には、主成分となる基材ゴムの他、任意に、例えば、共架橋材、架橋剤、充填材、老化防止剤、異性化剤、素練り促進剤、硫黄、及び有機硫黄化合物を添加することができる。また、主成分として、基材ゴムに代えて、熱可塑性エラストマー、アイオノマー樹脂、またはこれらの混合物を用いることもできる。
【００１８】
コア１０は、実質的に球状の形状を有している。コア１０の外径は、上限として、約４２ｍｍ以下が好ましく、約４１ｍｍ以下がより好ましく、約４０ｍｍ以下がさらに好ましい。また、コア１０の外径は、下限として、約５ｍｍ以上が好ましく、約１５ｍｍ以上がより好ましく、約２５ｍｍ以上が最も好ましい。コア１０は、図１では中実のコアを示したが、これに限定されず、中空のコアであってもよい。また、コア１０は、図１では一層として示したが、これに限定されず、例えば、センターコアとその包囲層などの複数の層からなるコアとしてもよい。
【００１９】
コア１０の成形法は、ゴルフボールのコアの公知の成形法を採用することができる。例えば、これに限定されないが、基材ゴムを含む材料を混練機で混練した後、この混練物を丸型金型で加圧加硫成形して得ることができる。また、複数の層を有するコアの成形法は、多層構造のソリッドコアの公知の成形法を採用することができる。例えば、センターコアを、材料を混練機で混練し、この混練物を丸型金型で加圧加硫成形して得た後、包囲層として、材料を混練機で混練し、この混練物をシート状に成形し、このシートでセンターコアを覆ったものを丸型金型で加圧加硫成形することで、複数層のコアを得ることができる。
【００２０】
カバー２０は、これらに限定されないが、熱可塑性ポリウレタン、アイオノマー樹脂、またはこれらの混合物を使用して形成することができ、特に、外表層３０との相性から、熱可塑性ポリウレタンを使用することが好ましい。
【００２１】
熱可塑性ポリウレタン材料の構造は、高分子ポリオール（ポリメリックグリコール）からなるソフトセグメントと、ハードセグメントを構成する鎖延長剤及びポリイソシアネートからなる。ここで、原料となる高分子ポリオールとしては、特に限定されるものではないが、本発明では、ポリエステル系ポリオール及びポリエーテル系ポリオールが好ましい。ポリエステル系ポリオールとしては、具体的には、ポリエチレンアジペートグリコール、ポリプロピレンアジペートグリコール、ポリブタジエンアジペートグリコール、ポリヘキサメチレンアジペートグリコール等のアジペート系ポリオールやポリカプロラクトンポリオール等のラクトン系ポリオールが挙げられる。ポリエーテルポリオールとしては、ポリ（エチレングリコール）、ポリ（プロピレングリコール）及びポリ（テトラメチレングリコール）等が挙げられる。
【００２２】
鎖延長剤としては、特に限定されるものではないが、本発明では、イソシアネート基と反応し得る活性水素原子を分子中に２個以上有し、かつ分子量が２，０００以下である低分子化合物を用いることができ、その中でも炭素数２〜１２の脂肪族ジオールが好ましい。具体的には、１，４−ブチレングリコール、１，２−エチレングリコール、１，３−ブタンジオール、１，６−ヘキサンジオール、２，２−ジメチル−１，３−プロパンジオール等を挙げることができ、その中でも特に１，４−ブチレングリコールが好ましい。
【００２３】
ポリイソシアネート化合物としては、特に限定されるものではないが、本発明では、例えば、４，４’−ジフェニルメタンジイソシアネート、２，４−トルエンジイソシアネート、２，６−トルエンジイソシアネート、ｐ−フェニレンジイソシアネート、キシリレンジイソシアネート、ナフチレン１，５−ジイソシアネート、テトラメチルキシレンジイソシアネート、水添キシリレンジイソシアネート、ジシクロヘキシルメタンジイソシアネート、テトラメチレンジイソシアネート、ヘキサメチレンジイソシアネート、イソホロンジイソシアネート、ノルボルネンジイソシアネート、トリメチルヘキサメチレンジイソシアネート、ダイマー酸ジイソシアネートからなる群から選択された１種又は２種以上を用いることができる。ただし、イソシアネート種によっては射出成形中の架橋反応をコントロールすることが困難なものがあり、よって、本発明では、生産時の安定性と発現される物性とのバランスとの観点から、芳香族ジイソシアネートである４，４’−ジフェニルメタンジイソシアネートが好ましい。
【００２４】
アイオノマー樹脂としては、これに限定されないが、以下の（ａ）成分及び／又は（ｂ）成分をベース樹脂とするものを用いることができる。また、このベース樹脂には、任意に、以下の（ｃ）成分を添加することができる。（ａ）成分は、オレフィン−不飽和カルボン酸−不飽和カルボン酸エステル３元ランダム共重合体及び／又はその金属塩、（ｂ）成分は、オレフィン−不飽和カルボン酸２元ランダム共重合体及び／又はその金属塩、（ｃ）成分は、ポリオレフィン結晶ブロック、ポリエチレン／ブチレンランダム共重合体を有する熱可塑性ブロックコポリマーである。
【００２５】
また、カバー２０には、上記の熱可塑性ポリウレタンまたはアイオノマー樹脂の主成分の他に、熱可塑性ポリウレタン以外の熱可塑性樹脂又はエラストマーを配合することができる。具体的には、ポリエステルエラストマー、ポリアミドエラストマー、アイオノマー樹脂、スチレンブロックエラストマー、水添スチレンブタジエンゴム、スチレン−エチレン・ブチレン−エチレンブロック共重合体又はその変性物、エチレン−エチレン・ブチレン−エチレンブロック共重合体又はその変性物、スチレン−エチレン・ブチレン−スチレンブロック共重合体又はその変性物、ＡＢＳ樹脂、ポリアセタール、ポリエチレン及びナイロン樹脂から選ばれ、その１種又は２種以上を用いることができる。特に、生産性を良好に維持しつつ、イソシアネート基との反応により、反発性や耐擦過傷性が向上することなどの理由から、ポリエステルエラストマー、ポリアミドエラストマー及びポリアセタールを採用することが好適である。上記成分を配合する場合、その配合量は、カバー材の硬度の調整、反発性の改良、流動性の改良、接着性の改良などに応じて適宜選択され、特に制限されるものではないが、熱可塑性ポリウレタン成分１００質量部に対して、好ましくは５質量部以上とすることができる。また、配合量の上限も特に制限されないが、熱可塑性ポリウレタン成分１００質量部に対して、好ましくは１００質量部以下、より好ましくは７５質量部以下、更に好ましくは５０質量部以下とすることができる。その他、ポリイソシアネート化合物、脂肪酸又はその誘導体、塩基性無機金属化合物、充填材などを添加することができる。
【００２６】
カバー２０の厚さは、これに限定されないが、下限として、約０．２ｍｍ以上が好ましく、約０．４ｍｍ以上がより好ましい。また、カバー２０の厚さは、上限として、約４ｍｍ以下が好ましく、約３ｍｍ以下がより好ましく、約２ｍｍ以下が更に好ましい。カバー２０の表面には、複数のディンプル２２が形成されている。ディンプル２２の大きさ、形状、数などは、ゴルフボール１の所望する空気力学的特性に応じて、適宜、設計することができる。
【００２７】
カバー２０の硬度は、これに限定されないが、上限として、ショアＤにて、約５５以下が好ましく、約５３以下がより好ましく、約５０以下が更に好ましい。また、カバー２０の硬度は、下限として、ショアDにて、約３８以上が好ましく、約４０以上がより好ましく、約４３以上が更に好ましい。カバー２０の硬度は、カバー層の樹脂材料を厚さ２ｍｍのシート状に成形し、２週間以上放置し、その後、ショアＤ硬度として、ＡＳＴＭ  Ｄ２２４０−９５規格に準拠して計測する。
【００２８】
カバー２０の形成法は、ゴルフボールのカバーの公知の成形法を採用することができる。例えば、特に限定されないが、カバー２０は、金型内にカバー用の材料を射出成形することによって形成する。このカバー成型用の金型はカバーを成型するためのキャビティを有し、このキャビティの壁面にはディンプルを形成するための複数の凸部を有する。キャビティの中央にコア１０を配置することで、コア１０を覆うようにカバー２０が形成される。
【００２９】
コア１０とカバー２０との間には、任意に中間層（図示省略）を設けてもよい。コア的な機能を有する中間層を設けてもよいし、カバー的な機能を有する中間層を設けてもよい。また、複数の中間層を設けてもよく、例えば、コア的またはカバー的な機能を有する複数の中間層を設けてもよいし、コア的な機能を有する第１の中間層とカバー的な機能を有する第２の中間層を設けてもよい。
【００３０】
外表層３０は、これに限定されないが、主剤であるポリオールと硬化剤であるポリイソシアネートとからなるウレタン塗料を主成分として使用して形成することができる。この主成分には、外表層３０を形成する材料が、９０°以上の接触角を有するように、添加剤として撥水性添加剤を添加する。各成分について以下に説明する。
【００３１】
ポリオールとしては、これに限定されないが、ポリエステルポリオールを用いることが好ましく、２種類のポリエステルポリオール、すなわち、ポリエステルポリオール（Ａ）とポリエステルポリオール（Ｂ）とを用いてもよい。これらの２種類のポリエステルポリオールを用いる場合は、重量平均分子量（Ｍｗ）が異なるものであり、（Ａ）成分の重量平均分子量（Ｍｗ）が２０，０００〜３０，０００であり、且つ、（Ｂ）成分の重量平均分子量（Ｍｗ）が８００〜１，５００であることが好適である。（Ａ）成分の重量平均分子量（Ｍｗ）は２２，０００〜２９，０００がより好ましく、２３，０００〜２８，０００が更に好ましい。（Ｂ）成分の重量平均分子量（Ｍｗ）は９００〜１，２００がより好ましく、１，０００〜１，１００が更に好ましい。
【００３２】
ポリエステルポリオールは、ポリオールと多塩基酸との重縮合により得られる。このポリオールとしては、例えば、エチレングリコール、１，２−プロパンジオール、１，３−プロパンジオール、１，３−ブタンジオール、１，４−ブタンジオール、１，６−ヘキサンジオール、ネオペンチルグリコール、ジエチレングリコール、ジプロピレングリコール、ヘキシレングリコール、ジメチロールヘプタン、ポリエチレングリコール、ポリプロピレングリコール等のジオール類、トリオール、テトラオール、脂環構造を有するポリオールが挙げられる。多塩基酸としては、例えば、コハク酸、アジピン酸、セバシン酸、アゼライン酸、ダイマー酸等の脂肪族ジカルボン酸、フマル酸、マレイン酸、イタコン酸、シトラコン酸等の脂肪族不飽和ジカルボン酸、フタル酸、イソフタル酸、テレフタル酸、トリメリット酸、ピロメリット酸等の芳香族多価カルボン酸、テトラヒドロフタル酸、ヘキサヒドロフタル酸、１，３−シクロヘキサンジカルボン酸、１，４−シクロヘキサンジカルボン酸、エンドメチレンテトラヒドロフタル酸等の脂環構造を有するジカルボン酸、トリス−２−カルボキシエチルイソシアヌレートが挙げられる。特に、（Ａ）成分のポリエステルポリオールとしては、樹脂骨格に環状構造が導入されたポリエステルポリオールを採用することができ、例えば、シクロヘキサンジメタノール等の脂環構造を有するポリオールと多塩基酸との重縮合、或いは、脂環構造を有するポリオールとジオール類又はトリオールと多塩基酸との重縮合により得られるポリエステルポリオールが挙げられる。一方、（Ｂ）成分のポリエステルポリオールとしては、多分岐構造を有するポリエステルポリオールを採用することができ、例えば、東ソー社製の「ＮＩＰＰＯＬＡＮ  ８００」等の枝分かれ構造を有するポリエステルポリオールが挙げられる。
【００３３】
また、上述したようなポリエステルポリオールを用いた場合、主剤全体の重量平均分子量（Ｍｗ）は、好ましくは１３，０００〜２３，０００であり、より好ましくは１５，０００〜２２，０００である。また、主剤全体の数平均分子量（Ｍｎ）は、好ましくは１，１００〜２，０００であり、より好ましくは１，３００〜１，８５０である。これらの平均分子量（Ｍｗ及びＭｎ）が上記範囲を逸脱すると、塗膜の耐摩耗性が低下するおそれがある。なお、重量平均分子量（Ｍｗ）及び数平均分子量（Ｍｎ）は、示差屈折率計検出によるゲルパーミェーションクロマトグラフィー（以下、ＧＰＣと略称する）測定による測定値（ポリスチレン換算値）である。２種類のポリエステルポリオールを用いた場合も主剤全体のＭｗとＭｎは上述した範囲である。
【００３４】
上記２種類のポリエステルポリオール（Ａ）、（Ｂ）成分の配合量は、特に限定されないが、（Ａ）成分の配合量は、溶剤も含む主剤全量に対して２０〜３０質量％であり、（Ｂ）成分の配合量が主剤全量に対して２〜１８質量％であることが好ましい。
【００３５】
ポリイソシアネートとしては、特に限定されないが、一般的に用いられている芳香族、脂肪族、脂環式などのポリイソシアネートであり、具体的には、トリレンジイソシアネート、ジフェニルメタンジイソシアネート、キシリレンジイソシアネート、テトラメチレンジイソシアネート、ヘキサメチレンジイソシアネート、リジンジイソシアネート、イソホロンジイソシアネート、１，４−シクロヘキシレンジイソシアネート、ナフタレンジイソシアネート、トリメチルヘキサメチレンジイソシアネート、ジシクロヘキシルメタンジイソシアネート、１−イソシアナト−３，３，５−トリメチル−４−イソシアナトメチルシクロヘキサン等が挙げられる。これらは、単独または混合で使用することができる。
【００３６】
上記のヘキサメチレンジイソシアネートの変性体としては、例えば、ヘキサメチレンジイソシアネートのポリエステル変性体やウレタン変性体などが挙げられる。上記のヘキサメチレンジイソシアネートの誘導体としては、例えば、ヘキサメチレンジイソシアネートのヌレート体（イソシアヌレート体）やビュレット体、アダクト体が挙げられる。
【００３７】
外表層３０の主成分であるポリオールとポリイソシアネートとからなるウレタン塗料において、ポリオールが有する水酸基（ＯＨ基）とポリイソシアネートが有するイソシアネート基（ＮＣＯ基）とのモル比（ＮＣＯ基／ＯＨ基）は、下限として、０．６以上が好ましく、０．６５以上がより好ましい。また、このモル比は、上限として、１．５以下が好ましく、１．０以下がより好ましく、０．９以下が更に好ましい。このモル比が上記の下限値を下回ると、場合には未反応の水酸基が残り、ゴルフボール用塗膜としての性能及び耐水性が悪くなるおそれがある。一方、上記の上限値を超えるとイソシアネート基が過剰となるため、水分との反応でウレア基（脆い）が生成することになり、その結果、ゴルフボール用塗膜の性能が低下するおそれがある。
【００３８】
ポリオールとポリイソシアネートの反応を促進する硬化触媒（有機金属化合物）としては、アミン系触媒や有機金属系触媒を使用することができ、この有機金属化合物としては、アルミニウム、ニッケル、亜鉛、スズ等の金属石鹸等、従来から２液硬化型のウレタン塗料の硬化剤として配合されているものを好適に使用することができる。
【００３９】
主剤であるポリオールと硬化剤であるポリイソシアネートは、それぞれ、塗装条件により各種の有機溶剤と混合することができる。このような有機溶剤としては、例えば、トルエン、キシレン、エチルベンゼン等の芳香族系溶剤、酢酸エチル、酢酸ブチル、プロピレングリコールメチルエーテルアセテート、プロピレングリコールメチルエーテルプロピオネート等のエステル系溶剤、アセトン、メチルエチルケトン、メチルイソブチルケトン、シクロヘキサノン等のケトン系溶剤、ジエチレングリコールジメチルエーテル、ジエチレングリコールジエチルエーテル、ジプロピレングリコールジメチルエーテル等のエーテル系溶剤、シクロヘキサン、メチルシクロヘキサン、エチルシクロヘキサン等の脂環式炭化水素系溶剤、ミネラルスピリット等の石油炭化水素系溶剤等が使用できる。
【００４０】
撥水性添加剤としては、これに限定されないが、例えば、シリコーン樹脂や、フッ素系ポリマー、シリコーンオイル、シリコーンゴム等、又はこれらの組み合わせを使用することができる。シリコーン樹脂としては、これに限定されないが、例えば、メチルハイドロジェンシリコーンオイルやジメチルシリコーンオイル等が挙げられる。フッ素系ポリマーとしては、これに限定されないが、例えば、テトラフルオロエチレンやポリテトラフルオロエチレン等が挙げられる。
【００４１】
撥水性添加剤は、主剤に添加する使用することが好ましい。撥水性添加剤の配合量は、外表層３０を形成する材料が９０°以上の接触角を有する量であり、例えば、主剤全量に対して、下限として、０．０５質量％以上が好ましく、０．１質量％以上がより好ましく、上限として、１０質量％以下が好ましく、５質量％以下がより好ましい。
【００４２】
接触角は、下限として、９５°以上が好ましく、１００°以上がより好ましい。一方、接触角は、大き過ぎると、外表層とカバーの密着性が低下し、外表層がカバーに付着し難しくなる、又は剥がれやすくなるといった傾向があることから、上限として、１６０°以下が好ましく、１５０°以下がより好ましい。接触角の測定は、材料を塗布して１５μｍの膜厚に形成した樹脂シートに５μＬの水滴を垂らして、接触角計にて測定することによって行う。なお、外表層を形成して製造したゴルフボールでも接触角の測定を行うことができ、この場合、ゴルフボールのディンプルのエッジ部分に上記水滴を垂らして測定することで、上記の測定方法と同等の接触角を測定することができる。
【００４３】
また、外表層３０を形成する材料には、必要に応じて、公知の塗料配合成分を添加してもよい。具体的には、増粘剤や紫外線吸収剤、蛍光増白剤、スリッピング剤、顔料等を適量配合することができる。
【００４４】
外表層３０の厚さは、特に限定されないが、下限として、８μｍ以上が好ましく、１０μｍ以上がより好ましく、上限として、２２μｍ以下が好ましく、２０μｍ以下がより好ましい。外表層３０は、図１では、１層として表したが、これに限定されず、２層以上の複数層としてもよい。例えば、外表層をカバー側の内層と外側の外層との２層構造とし、内層を、撥水性添加剤を含有しないウレタン塗料を主成分とするクリア層とし、外層を、上述したような撥水性添加剤を含有するウレタン塗料を主成分とする撥水層としてもよい。これは、上述したように外表層に接触角が大きい（例えば１４０°以上）材料を使用する時に特に有効である。
【００４５】
カバー２０の表面に外表層３０を形成する方法は、特に限定されず、カバー表面にゴルフボール塗料を塗装する公知の方法を用いることができ、エアガン塗装法や静電塗装法などの方法を用いることができる。
【００４６】
上記のようにカバー２０表面に外表層３０が形成されたゴルフボール１は、その動摩擦係数が０．５２以上である。この動摩擦係数を測定する方法としては、特開２０１３−１７６５３０号公報に記載された接触力試験機とほぼ同様のものを用いて測定することができ、但し、本発明では、図２に示すように、９０ｃｍの高さの発射部４１からゴルフボール１を落下させて、落下方向との角度αを２０°に傾斜させて設けた衝突板４２に衝突させ、衝突板４２に設置した圧力センサ４３で、その時の動摩擦係数を測定する。衝突板の角度αを２０°としたのは、アプローチショット時のアイアンクラブのフェース部分が開き目である状態をイメージしたものである。動摩擦係数は、以下の数式により求められる。
動摩擦係数＝せん断方向の接触力（Ｆｔ（ｔ））／落下方向の接触力（Ｆｎ（ｔ））
【００４７】
ゴルフボール１の動摩擦係数は、下限として、０．５３以上が好ましく、０．５４以上がより好ましく、０．５５以上が更に好ましく、上限として、０．６０以下が好ましく、０．５９以下がより好ましく、０．５８以下が更に好ましい。このように接触角が９０°以上の材料で外表層３０を形成しても、ゴルフボール１の動摩擦係数を０．５２以上と動摩擦係数を高くする手段としては、例えば、カバー２０の硬度を下げて柔らかくしたり、外表層自体の摩擦力を向上させるといった手段が用いられる。
【００４８】
ゴルフボール１の直径は、下限として、ルール上、４２．６７ｍｍ（１．６８インチ）以上であり、上限として、４４ｍｍ以下が好ましく、４３．５ｍｍ以下がより好ましく、４３ｍｍ以下が更に好ましい。ゴルフボール１の重さは、上限として、ルール上、４５．９３ｇ（１．６２０オンス）以下であり、下限としては、４４．５ｇ以上が好ましく、４４．７ｇ以上がより好ましく、４５．２ｇ以上が更に好ましい。
【実施例】
【００４９】
表１に示す構成のゴルフボールをそれぞれ作製し、ゴルフボールの飛距離およびスピン性能を測定する試験を行った。表１中の外表層を形成する材料である主剤と硬化剤の各成分の配合量は、主剤および硬化剤においてそれぞれ質量％で表したものである。表１に示すカバーの材料の配合Ａ〜Ｃについては表２に示す。なお、表２中の各成分の配合量は、質量部で表した。
【００５０】
【表１】
2019010190.tif 000003
【００５１】
表１中の実施例１〜３及び比較例１〜４の主剤のポリオールとしては、以下の方法によって合成したポリエステルポリオールを用いた。環流冷却管、滴下漏斗、ガス導入管及び温度計を備えた反応装置に、トリメチロールプロパン１４０質量部、エチレングリコール９５質量部、アジピン酸１５７質量部、１，４−シクロヘキサンジメタノール５８質量部を仕込み、撹拌しながら２００〜２４０℃まで昇温させ、５時間加熱（反応）させた。その後、酸価４、水酸基価１７０、重量平均分子量（Ｍｗ）２８，０００のポリエステルポリオールを得た。また、実施例４の主剤のポリオールとしては、上記のポリエステルポリオールを（Ａ）成分として２５質量部と、（Ｂ）成分のポリエステルポリオールとして東ソー社製「ＮＩＰＰＯＬＡＮ  ８００」固形分１００％、８質量部とを有機溶剤で混合し、主剤とした。この混合物は不揮発成分３０．０質量％であった（すなわち、ポリエステルポリオール（Ａ）成分の配合量は、溶剤も含む主剤全量に対して２５％、ポリエステルポリオール（Ｂ）成分の配合量は、上記主剤全量に対して８％である。また、ポリエステルポリオール（Ａ）とポリエステルポリオール（Ｂ）の割合は約３：１である）。
【００５２】
表１中の添加剤、すなわち、撥水性添加剤は、いずれも市販品を用い、種類ａ、ｂがシリコーン系添加剤であり、種類ａは汚染性向上シリコーン添加剤、種類ｂはレベリング性向上シリコーン添加剤、種類ｃがフッ素系撥水剤であり、フッ素系ポリマーのアルキル基鎖長が７以下であるものを添加した。
【００５３】
表１中の硬化剤のイソシアネートとしては、ヘキサメチレンジイソシアネート（ＨＭＤＩ）のヌレート体（イソシアヌレート体）である旭化成社製の商品名デュラネートＴＰＡ−１００（ＮＣＯ含有量２３．１％、不揮発分１００％）を用いた。
【００５４】
主剤の溶剤としては、酢酸ブチルを用い、硬化剤の溶剤としては、酢酸エチルと酢酸ブチルを用いた。
【００５５】
接触角は、上記の主剤と硬化剤との混合物を塗布して１５μｍの膜厚に形成した樹脂シート上に５μＬの水滴を垂らして、接触角計（協和界面化学社製の型番ＣＡ−ＶＰ）にて測定した。
【００５６】
【表２】
2019010190.tif 000004
【００５７】
カバーの配合を示す表２中の各成分は、以下のものを使用した。
Ｔ−８２９５、Ｔ−８２９０、Ｔ−８２８３は、ＤＩＣＢａｙｅｒＰｏｌｙｍｅｒ社製の商標パンデックス、ＭＤＩ−ＰＴＭＧタイプ熱可塑性ポリウレタン。
ハイミラン１５５７は、三井デュポンポリケミカル社製のＺｎイオン中和エチレン−メタクリル酸共重合体のアイオノマー樹脂。
ハイミラン１６０１は、三井デュポンポリケミカル社製のＮａイオン中和エチレン−メタクリル酸共重合体のアイオノマー樹脂。
ハイトレル４００１は、東レ・デュポン株式会社製の熱可塑性ポリエーテルエステルエラストマー。
ニュクレルＡＮ４３１９は、三井デュポンポリケミカル社製のエチレン−メタクリル酸共重合体。
酸化チタンは、石原産業社製のタイペークＲ−５５０。
ポリエチレンワックスは、三洋化成社製の商品名サンワックス１６１Ｐ。
イソシアネート化合物は、４，４’−ジフェニルメタンジイソシアネート。
【００５８】
コアの配合は実施例および比較例において全て共通とした。基材ゴムとしてポリブタジエンＡ（ＪＳＲ社製の商品名ＢＲ５１）を２０重量部、ポリブタジエンＢ（ＪＳＲ社製の商品名ＢＲ７３０）を８０重量部、アクリル酸亜鉛（和光純薬社製）を３９．３重量部、有機過酸化物としてジクミルパーオキサイド（日本油脂社製の商品名パークミルＤ）を０．６重量部、老化防止剤として２，２−メチレンビス（４−メチル−６−ブチルフェノール）（大内新興化学工業社製の商品名ノクラックＮＳ−６）を０．１重量部、酸化亜鉛（堺化学工業社製の商品名三種酸化亜鉛を２０．４重量部、有機硫黄化合物としてペンタクロロチオフェノール亜鉛塩（和光純薬社製）を１重量部とし、加硫は温度１５５℃、時間１５分の条件で行った。コアの配合比重は１．１７０２で、実比重は１．１４６２であった。
【００５９】
動摩擦係数は、上述した図２に示す接触力試験機にて測定した。接触力試験機の詳しい仕様について説明する。発射部４１は、高さ９０ｃｍより落下させるように設定されている。衝突板４２は、ベース板と表層板と表層材から構成されており、ベース板は、スチールからなり、８０ｍｍ×８０ｍｍ×１５ｍｍ（厚さ）のサイズを有し、その外側の表層板は、ステンレススチール（ＳＵＳ−６３０）からなり、８０ｍｍ×８０ｍｍ×２０ｍｍのサイズを有し、更に外側の打撃面である表層材は、チタン合金からなり、溝形状なしで、平均粗さＲａ：０．１４６μｍ、最大高さＲｙ：１．１３２μｍを有し、８０ｍｍ×８０ｍｍ×１０ｍｍのサイズを有するものを用いた。衝突板４２に設置した圧力センサ４３は、キスラー社の３成分力センサ（型式９０６７）を用いた。チャージアンプ（図示省略）は、キスラー社の型式５０１１Ｂを用いた。
【００６０】
動摩擦係数の測定手順については、次の方法で行った。
（ａ）衝突板４２の傾斜角度αを２０°に調整して固定する。
（ｂ）発射部４１からゴルフボール１を落下させる。
（ｃ）衝突板４２にゴルフボール１が衝突した際の落下方向の接触力Ｆｎ（ｔ）とせん断方向の接触力Ｆｔ（ｔ）を圧力センサ４３で測定し、Ｆｔ（ｔ）／Ｆｎ（ｔ）の最大値を算出する。
【００６１】
表１の「雨天の飛距離」は、晴天時と雨天時において、ゴルフ打撃ロボットにドライバー（Ｗ＃１）（ブリヂストンスポーツ社製の商品名ＴｏｕｒＳｔａｇｅＸ−Ｄｒｉｖｅ４１５（ロフト角：１０．５°））を装着し、ヘッドスピード（ＨＳ）４５ｍ／ｓでゴルフボールを打撃した時のキャリー飛距離をそれぞれ測定し、雨天時の飛距離から晴天時の飛距離を引いた値である。−５ｍ以上を◎と評価し、−８ｍ以上を○と評価し、−８ｍ以下を×と評価した。なお、上記雨天時とは降水量が５ｍｍである状態を示す。また、雨天時であっても打撃ポイント（クラブとボールが接触するインパクトポイント）は上記クラブとボールに雨があたらないよう（濡れないよう）にし、晴天時も雨天時も上記同じ打出条件とし、キャリー飛距離差を測定した。
【００６２】
表１の「ＨＳ２０ｍ／ｓスピン量」は、雨天時において、ゴルフ打撃ロボットにサンドウェッジ（ブリヂストンスポーツ社製の商品名Ｘ−ＷＥＤＧＥＨ８１０１５８度）を装着し、ヘッドスピード２０ｍ／ｓでゴルフボールを打撃した時の打撃直後のボールを初期条件計測装置で測定したスピン量（ｒｐｍ）である。３６００ｒｐｍ以上を◎と評価し、３４００ｒｐｍ以上を○と評価し、３２００ｒｐｍ以上を△と評価し、それ未満を×と評価した。
【００６３】
表１に示すように、接触角が９０°以上の材料で外表層を形成しても、ゴルフボールの動摩擦係数を０．５２以上とした実施例１〜３はいずれも、雨天時でのドライバーの飛距離が大きく落ちるのを防ぐことができたとともに、晴天時のアプローチショットでのスピン量が３５００ｒｐｍ以上となり十分なスピン量を得ることができた。
【００６４】
一方、接触角が９０°以上の材料で外表層を形成しても、ゴルフボールの動摩擦係数が０．５０であった比較例１、４はいずれも、雨天時でのドライバーの飛距離が大きく落ちるのを防ぐことができたものの、晴天時のアプローチショットでのスピン量が３２００ｒｐｍ以下となり十分なスピン量を得ることができなかった。
【００６５】
また、接触角が９０°未満の材料で外表層を形成した比較例２、５はいずれも、雨天時でのドライバーの飛距離が約８ｍ以上と大きく落ちた。
【符号の説明】
【００６６】
１  ゴルフボール
１０  コア
２０  カバー
２２  ディンプル
３０  外表層
４１  発射部
４２  衝突板
４３  圧力センサ
【図１】
2019010190.tif 000005
【図２】
2019010190.tif 000006